(57)【要約】【課題】  逆積層法で作製する２層型の光情報記録媒体において、構造の最適化を図る。【解決手段】  第１基板と、第１基板上に設けられ且つ色素を含む第１記録層とを有し、光ビームが第１基板側から入射される第１情報部と、第２基板と、第２基板上に設けられ且つ色素を含む第２記録層とを有し、第２記録層が第１情報部の第１記録層側に配置されている第２情報部とを備え、第２基板がその第２記録層側の表面に所定の凹凸パターンが形成された再生専用領域と所定の凹凸パターンが形成された記録再生領域とを有し、該再生専用領域の凸部の高さが該記録再生領域の凸部の高さより高く、且つ、該再生専用領域の凸部からの反射信号が該再生専用領域の凹部からからの反射信号より大きくなることを特徴とする光情報記録媒体を提供する。【選択図】  図１
2008226328.tif 000002
【特許請求の範囲】
【請求項１】
光ビームの照射により情報が記録再生される光情報記録媒体であって、
第１基板と、第１基板上に設けられ且つ色素を含む第１記録層とを有し、上記光ビームが第１基板側から入射される第１情報部と、
第２基板と、第２基板上に設けられ且つ色素を含む第２記録層とを有し、第２記録層が第１情報部の第１記録層側に配置されている第２情報部とを備え、
第２基板がその第２記録層側の表面に所定の凹凸パターンが形成された再生専用領域と所定の凹凸パターンが形成された記録再生領域とを有し、該再生専用領域の凸部の高さが該記録再生領域の凸部の高さより高く、且つ、該再生専用領域の凸部からの反射信号が該再生専用領域の凹部からからの反射信号より大きくなることを特徴とする光情報記録媒体。
【請求項２】
第２情報部にはイングルーブ方式で情報が記録されることを特徴とする請求項１に記載の光情報記録媒体。
【請求項３】
上記再生専用領域の凸部の高さをＰＨとし、上記記録再生領域の凸部の高さをＧＨとしたときに、１．２≦ＰＨ／ＧＨ≦２．０の関係が成立することを特徴とする請求項１または２に記載の光情報記録媒体。
【請求項４】
上記再生専用領域の凸部の反射率が４．２％以上であることを特徴とする請求項１〜３のいずれか一項に記載の光情報記録媒体。
【請求項５】
さらに、接着層を備え、該接着層を介して、第１記録層と第２記録層とが対向するように第１情報部と第２情報部とが貼り合わせられていることを特徴とする請求項１〜４のいずれか一項に記載の光情報記録媒体。
【請求項６】
第２基板の再生専用領域の凸部上の第２記録層の厚さが、第２基板の記録再生領域の凸部上の第２記録層の厚さより薄いことを特徴とする請求項１〜５のいずれか一項に記載の光情報記録媒体。
【請求項７】
第２基板の上記記録再生領域に形成された上記凸部が光ビームの入射側から見て凸形状のエンボス溝であり、第１基板がその第１記録層側の表面にエンボス溝が形成された記録再生領域を有し、第１基板及び第２基板のエンボス溝がアドレス情報に基づいて蛇行していることを特徴とする請求項１〜６のいずれか一項に記載の光情報記録媒体。
【発明の詳細な説明】
【技術分野】
【０００１】
本発明は、光情報記録媒体に関し、より詳しくは、有機色素を含む記録層を２層備え、片側からの光照射により情報の記録再生が可能な光情報記録媒体に関する。
【背景技術】
【０００２】
近年、情報通信機器の発達により光情報記録媒体に対して大容量化の要求が著しい。光情報記録媒体の大容量化としては、記録再生レーザの短波長化、光学系におけるレンズの高ＮＡ化、トラックピッチの狭小化、記録トラックのランド及びグルーブへの記録、そして記録層の多層化等が積極的に行われている。特に、記録層の多層化はディスク寸法を変えることなく記録層の面積を容易に増やせるというメリットだけでなく、高ＮＡ化に伴う対物レンズの開発、面ブレ抑制のための生産技術、防汚性確保のためのカートリッジ等が不要になるというメリットもある。
【０００３】
記録層の多層化する方法、特に、記録層を２層化する方法としては、いわゆる２Ｐ法と逆積層法とが知られている。２Ｐ法は、次のような方法である。まず、光入射側の基板上に第１記録層及び半透明反射層をこの順で形成する。次いで、半透明反射層の上に光硬化性の樹脂を塗布し、その上から光透過性スタンパを押し当てて光照射により光硬化性樹脂を硬化し、その後、光透過性スタンパを剥がして溝パターンを光硬化性樹脂に転写する。そして、光硬化性樹脂の上に第２記録層及び反射層をこの順で形成する（例えば、特許文献１参照）。一方、逆積層法は、第１基板上に第１記録層及び反射層をこの順で形成した第１ディスクと、第２基板上に反射層及び第２記録層をこの順で形成した第２ディスクとを、第１記録層と第２記録層とが対向するように、透明接着剤で貼り合せて製造する方法である（例えば、特許文献２参照）。
【０００４】
２Ｐ法で作製されたディスクは、単層構造のディスクの構成を２つ積層した構造のため、記録感度以外は比較的単層構造のディスクのような記録再生を得ることが容易である。しかながら、製造工程が複雑な上、光透過性スタンパのリサイクルが困難なために、製造コストが高い問題がある。一方、逆積層法は、それぞれの基板に記録層を形成したディスクを透明接着剤で貼り合せる構造のため、レーザ光の入射側から遠い方のディスクを作製する際には、記録層と反射層の積層順序が通常の単層ディスクと逆になる。そのため、記録再生特性の最適化が難しい。しかしながら、逆積層法は、２Ｐ法に比べて安価に製造できるという利点がある。
【０００５】
【特許文献１】特開２００３−３３１４６３号公報
【特許文献２】特開２００３−３３１４７３号公報
【発明の開示】
【発明が解決しようとする課題】
【０００６】
上述のように、逆積層法で作製した２層型の光情報記録媒体は、２Ｐ法に比べて安価に製造できるが、記録再生特性の最適化が難しいという課題がある。
【０００７】
そこで、本発明は、上記課題を解決するためになされたものであり、本発明の目的は、逆積層法で作製する２層型の光情報記録媒体において、青紫レーザを用いて優れた記録再生特性が得られる最適な構造の光情報記録媒体を提供することである。
【課題を解決するための手段】
【０００８】
本発明の態様に従えば、光ビームの照射により情報が記録再生される光情報記録媒体であって、第１基板と、第１基板上に設けられ且つ色素を含む第１記録層とを有し、上記光ビームが第１基板側から入射される第１情報部と、第２基板と、第２基板上に設けられ且つ色素を含む第２記録層とを有し、第２記録層が第１情報部の第１記録層側に配置されている第２情報部とを備え、第２基板がその第２記録層側の表面に所定の凹凸パターンが形成された再生専用領域と所定の凹凸パターンが形成された記録再生領域とを有し、該再生専用領域の凸部の高さが該記録再生領域の凸部の高さより高く、且つ、該再生専用領域の凸部からの反射信号が該再生専用領域の凹部からからの反射信号より大きくなることを特徴とする光情報記録媒体が得られる。
【０００９】
本発明の光情報記録媒体では、第２情報部にはイングルーブ方式で情報が記録されることが好ましい。
【００１０】
本発明者らが逆積層法により作製される２層型の光情報記録媒体（以下、逆積層型の２層光情報記録媒体ともいう）について鋭意検討を重ねたところ、次のような問題が発生することを見出した。
【００１１】
光情報記録媒体の基板には、通常、媒体の特性が予め記録された再生専用領域と、ユーザーデータの追記または書き換えが行える記録再生領域とを有し、再生専用領域では媒体の特性（例えば、コントロールデータや管理情報等の情報）はエンボスパターンで記録されており、記録再生領域には記録トラックを形成するエンボス溝が形成されている。それゆえ、基板上に形成された記録層には、そのようなエンボスパターン（凹凸パターン）により段差が存在する。このような記録トラックに情報を記録する方式としては、光入射側から見て凸形状となる部分に記録するイングルーブ記録方式（図６（ａ））と、光入射側から見て凹形状となる部分に記録するオングルーブ方式（図６（ｂ））と、さらに、光入射側から見て凸形状となる部分及び凹形状となる部分の両方に記録するランドグルーブ方式がある。従来の単層記録媒体では、記録特性や製造の容易性から、光入射側から見て凸形状となる部分に記録するイングルーブ方式（図６（ａ））が主流である。
【００１２】
２つの記録層を設ける２層光情報記録媒体においても、記録トラックに情報を記録する方式としては、光入射側に配置された第１記録層は、単層媒体との互換性、製造の容易性等を考慮して、イングルーブ方式を採用するのが一般的である。一方、光入射側から遠い方に配置された第２記録層についても、第１記録層とトラッキングサーボの極性をそろえるために、光入射側から見て凸形状となる部分に記録するイングルーブ方式が望ましい。また、記録特性に関しても、光入射側から見て凸形状となる部分に情報を記録する方が望ましい傾向にある。
【００１３】
本発明者らが、イングルーブ方式を採用した逆積層型の２層光情報記録媒体について検討を重ねたところ、記録層に色素膜を用いた逆積層型の２層光情報記録媒体において、第１及び第２ディスク（または基板）の光入射側から見て凸形状となる部分に記録すると、第２ディスクの再生専用領域から、十分な再生信号の振幅が得られないことが判明した。以下に、本発明者らの検証実験並びにその検証により見出した課題を図４を参照しながら具体的に説明する。
【００１４】
逆積層型の２層光情報記録媒体の概略構成図を図４に示した。図４（ａ）は、逆積層型の２層光情報記録媒体２００の断面概略図であり、図４（ｂ）は、再生専用領域の断面拡大図であり、図４（ｃ）は、データ追記領域（記録再生領域）の断面拡大図である。なお、図４の例では、第１記録層及び第２記録層は色素膜で形成されている。逆積層型の２層光情報記録媒体２００は、第１記録層及び第２記録層をそれぞれ設けた第１の透明基板（第１基板）と第２の基板（第２基板）とを有する。第１の透明基板上には、第１記録層及び半透明反射層がこの順で形成される。また、第２の基板上には、反射層、第２記録層、界面層がこの順で形成される。そして、第１の透明基板と第２の基板とが、透明接着層を介して第１及び第２記録層が対向するように貼り合わされた構造になっている。
【００１５】
図４に示した２層光情報記録媒体２００では、イングルーブ方式を採用するので、その再生専用領域では、図４（ｂ）に示すように、光入射側から見て凸形状となる部分（第１の基板では凹部、第２の基板では凸部）をエンボスピットとし、エンボスピットのパターンにより媒体の特性が記録されている。それゆえ、第１及び第２ディスクの再生専用領域では、それぞれ第１の基板の凹部及び第２の基板の凸部にレーザ光を照射して情報が再生される。
【００１６】
また、図４に示した２層光情報記録媒体２００では、イングルーブ方式を採用するので、その記録再生領域では、図４（ｃ）に示すように、光入射側から見て凸形状となる部分（第１の基板では凹部、第２の基板では凸部）をエンボス溝（グルーブ）とし、そのエンボス溝にレーザスポットを照射して情報が記録される。それゆえ、第１及び第２ディスクの記録再生領域では、それぞれ第１の基板の凹部及び第２の基板の凸部にレーザ光を照射して情報が再生される。なお、図４に示した例では、第２の基板の再生専用領域のエンボスピット（凸形状のピット）の高さと記録再生領域のグルーブ（凸形状の溝）の高さは同じとした。
【００１７】
図４に示すような逆積層型の２層光情報記録媒体２００は、情報記録再生装置（不図示）のレーザスポットが第２の基板の再生専用領域に形成されたエンボスピット部（凸部）と重なると、光の回折により情報記録再生装置の対物レンズ（不図示）に戻る光量が減少し、エンボスピットが無い部分（凹部）に比べ、検出信号レベルが十分に低下し、所定の再生信号振幅（Ｈｉｇｈ  ｔｏ  Ｌｏｗの信号）を得られると期待された。しかしながら、予想に反してエンボスピット部の反射光量が上昇し、Ｌｏｗ  ｔｏ  Ｈｉｇｈの信号（エンボスピット部（凸部）からの反射光量が、エンボスピット間（凹部）からの反射光量より大きくなる信号）となった。これは、第２記録層である色素膜が塗布工程で第２の基板上に作製されるため、第２の基板のエンボスピット部に相当する凸状部分上の第２記録層（色素幕）の膜厚が薄くなり、エンボスピット部に入射される光のうち色素膜で吸収される光量が低下したためである。さらに、図４に示すような構成の逆積層型の２層光情報記録媒体２００では、再生専用領域のエンボスピットからの反射光量と、エンボスピット間からの反射光量との差があまり大きくなく、上述したように第２の基板の再生専用領域から、十分な振幅の再生信号が得られなかった。
【００１８】
そこで、本発明者らが上記課題を解決するために鋭意検討を重ねたところ、本発明の逆積層型の２層光情報記録媒体のように、第２基板の再生専用領域に形成された凸部（光入射側から見て凸形状のエンボスピット）の高さをより高くする、すなわち、第２基板の再生専用領域のエンボスピットの高さを、記録再生領域の凸形状のエンボス溝（凸部）の高さより高くすることにより、第２の基板の再生専用領域から、十分な再生信号の振幅が得られることを見出した。これは、次の理由によるものと考えられる。第２基板の再生専用領域のエンボスピットの高さを高くすることにより、そのエンボスピット上形成される第２記録層（色素膜）の膜厚が薄くなる。その結果、エンボスピット上に形成された第２記録層による光吸収がより減少する。それゆえ、第２基板のエンボスピット部からの反射光量が増大し、エンボスピットからの反射光量と、エンボスピット間からの反射光量との差が増大して十分な振幅の検出信号が得られたためである。実際、本発明の光情報記録媒体では、ＨＤ  ＤＶＤ−Ｒにおける第２記録層上の再生専用領域のエンボスピットの仕様である反射率４．２％以上及び変調度３０％以上の条件を満足することができた。それゆえ、本発明の光情報記録媒体では、第２記録層（第２ディスク）の再生専用領域及び記録可能領域両方で良好な記録再生特性が得られる。
【００１９】
本発明の光情報記録媒体では、上記再生専用領域の凸部の高さをＰＨとし、上記記録再生領域の凸部の高さをＧＨとしたときに、１．２≦ＰＨ／ＧＨ≦２．０の関係が成立することが好ましい。また、さらに好ましい範囲は、１．３２≦ＰＨ/ＧＨ≦１．９４である。
【００２０】
本発明の光情報記録媒体では、さらに、接着層を備え、該接着層を介して、第１記録層と第２記録層とが対向するように第１情報部と第２情報部とが貼り合わせられていることが好ましい。
【００２１】
本発明の光情報記録媒体では、第２基板の再生専用領域の凸部上の第２記録層の厚さが、第２基板の記録再生領域の凸部上の第２記録層の厚さより薄いことが好ましい。
【００２２】
本発明の光情報記録媒体では、第２基板の上記記録再生領域に形成された上記凸部が光ビームの入射側から見て凸形状のエンボス溝であり、第１基板がその第１記録層側の表面にエンボス溝が形成された記録再生領域を有し、第１基板及び第２基板のエンボス溝がアドレス情報に基づいて蛇行していることが好ましい。
【発明の効果】
【００２３】
本発明の光情報記録媒体によれば、逆積層法で作製され、イングルーブ方式を採用する２層光情報記録媒体において、第１ディスク（第１情報部）のみならず第２ディスク（第２情報部）の再生専用領域から十分な再生信号の振幅が得られるので、再生専用領域及び記録可能領域両方で良好な特性が得られる。
【発明を実施するための最良の形態】
【００２４】
以下、本発明を実施するための最良の形態（以下、発明の実施の形態）について詳細に説明する。尚、本発明は、以下の実施の形態に限定されるものではなく、その要旨の範囲内で種々変形して実施することができる。また、使用する図面は本実施の形態を説明するためのものであり、実際の大きさを表すものではない。
【００２５】
本実施形態が適用される光情報記録媒体は、色素を含む記録層を２層有し、片面から波長３９０ｎｍ〜４２０ｎｍの光（青紫光）を入射して２つの記録層に情報を記録再生する逆積層型の２層光情報記録媒体である。
【００２６】
本実施形態の２層光情報記録ディスク１００の要部断面図を図１（ａ）〜１（ｃ）に示した。図１（ａ）は２層光情報記録ディスク１００の概略断面図であり、図１（ｂ）は、媒体の特性がエンボスピットパターンで記録された再生専用領域１０５の拡大断面図であり、そして、図１（ｃ）は、ユーザーデータの記録及び再生を行う記録再生領域１０６の拡大断面図である。２層光情報記録ディスク１００は、図１（ａ）〜１（ｃ）に示すように、第１ディスク１０１（第１情報部）と、第２ディスク１０２（第２情報部）と、それらの間に設けられた透明接着層１０３とから構成される。なお、本実施形態の２層光情報記録ディスク１００では、図１に示すように、記録再生光１０４は、第１透明基板１０を通して（第１の透明基板１０側から）第１記録層１１と第２記録層２２との各記録層に入射される。
【００２７】
第１ディスク１０１では、図１（ｂ）及び１（ｃ）に示すように、第１透明基板１０（第１基板）上に、色素を含む第１記録層１１及び半透明反射層１２が順次形成されており、第２ディスク１０２では、第２基板２０上に、反射層２１、色素を含む第２記録層２２及び界面層２３が順次形成されている。そして、第１ディスク１０１の半透明反射層１２と、第２ディスク１０２の界面層２３とが向かい合うように（第１記録層１１と第２記録層２２が対向するように）、第１ディスク１０１と第２ディスク１０２とが透明接着層１０３を介して貼り合された構造を有する。
【００２８】
図１（ｂ）に示すように、２層光情報記録ディスク１００の再生専用領域１０５の第１透明基板１０及び第２基板２０には、それぞれピット１４及び２４（エンボスピット）を所定パターンで形成した。また、図１（ｃ）に示すように、２層光情報記録ディスク１００の記録再生領域１０６（データ追記領域）の第１透明基板１０及び第２基板２０には、それぞれ所定形状の蛇行した案内溝（エンボス溝）１５及び２５を形成した。
【００２９】
なお、本実施形態では、第１記録層１１及び第２記録層２２ともにイングルーブ方式を採用するので、図１（ｂ）及び１（ｃ）に示すように、レーザ光１０４の入射側から見て、凸形状部となる部分をピット及び案内溝として用いる。すなわち、再生専用領域１０５では、第１透明基板１０の第１記録層１１側の表面に形成された凹部のパターン、並びに、第２基板２０の第２記録層２２側の表面に形成された凸部のパターンにより媒体の特性が記録される。また、記録再生領域１０６では、第１記録層１１の記録位置は、第１透明基板１０の第１記録層１１側の表面に形成された凹部（案内溝１５）となり、第２記録層２２の記録位置は、第２基板２０の第２記録層２２側の表面に形成された凸部（案内溝２５）となる。以下、記録再生領域１０６において、レーザ光１０４の入射側から見て、凸形状部となる部分をグルーブと称し、グルーブ間の部分をランドと称す。
【００３０】
なお、本実施形態では、第１記録層１１及び第２記録層２２ともにイングルーブ方式を採用したが、本発明はこれに限定されない。例えば、第２記録層２２にはイングルーブ方式を採用し、第１記録層１１にはオングルーブ方式或いはランドグルーブ方式を採用しても良い。また、第２記録層２２にランドグルーブ方式を用いても良い。
【００３１】
そして、本実施形態の２層光情報記録ディスク１００では、図１（ｂ）、１（ｃ）及び図２に示すように、第２基板２０の再生専用領域１０５のピット２４の高さＰＨを、記録再生領域１０６のグルーブ２５の高さＧＨより大きくした。
【００３２】
以下、本実施形態の２層光情報記録ディスク１００を構成する各層について詳細に説明する。
【００３３】
（第１透明基板、第２基板）
第１透明基板１０に用いられる材料は、透明かつ複屈折率が小さい等の光学特性を有し、さらに射出成形等の成形性に優れた材料が好ましい。また、吸湿性が小さいことが好ましい。具体的にはポリカーボネート樹脂、アモルファスポリオレフィン樹脂、アクリル樹脂、ポリエステル樹脂等が例示できるがこれらに限定されるものではない。
【００３４】
第２基板２０は機械的安定性が高く、剛性が大きく、さらに射出成形等の成形性に優れた材料が好ましい。また、吸湿性が小さいことが好ましい。但し、第２基板２０は、第１透明基板１０のように透明性等の光学特性を備える必要はない。それゆえ、第２基板２０の材料としては、第１透明基板１０と同様の材料以外に、ＡＢＳ樹脂、フィラー含有エポキシ樹脂、Ａｌを主成分とした、例えば、Ａｌ−Ｍｇ合金等のＡｌ合金基板等を用いることができる。
【００３５】
第１透明基板１０と第２基板２０は、一方の面に螺旋状又は同心円状にトラッキング用の溝が形成されている。溝は、サーボ信号を検出するために一定周期でウォブル（蛇行）していても良いし、アドレス情報を記録するためにアドレス情報に応じてウォブル周期が変調されていても良い。また、管理情報等を記録するために、ピットが設けられていても良い。
【００３６】
本実施形態では、第１透明基板１０及び第２基板２０は、原盤及びスタンパを作製し、射出成型により作製することが好ましい。また、本実施形態では、記録再生光として青紫レーザを用いる場合は、第１透明基板１０と第２基板２０の厚さは、それぞれ約０．６ｍｍであることが好ましい。なお、第１透明基板１０と第２基板２０の厚さを、第１記録層１１、第２記録層２２、反射層２１、透明接着層１０３等の膜厚に応じて適宜調整しても良い。
【００３７】
（第１記録層、第２記録層）
本実施形態では、第１記録層１１及び第２記録層２２は、記録マーク形成により反射率が増加するＬｏｗ  ｔｏ  Ｈｉｇｈタイプの有機色素を含む記録膜である。第１記録層１１と第２記録層２２の材料としては、具体的には、シアニン色素、メロシアニン色素、スクアリウム色素、アントラキノン系色素、トリアリールメタン色素、ピリリウム色素、アゾ色素、含金属アゾ色素、フタロシアニン色素、ポリフィリン色素、トリアリールアミン色素、スクアリリウム色素、ピロメテン系色素、ホルマザン金属錯体系色素アヌレン系色素等が例示できるが、これらに限定されるものではない。
【００３８】
本実施形態が適用される２層光情報記録ディスク１００では、記録部と未記録部とのコントラストを考慮して、第１記録層１１及び第２記録層２２に記録したマークの反射率が記録前の反射率より高くなるＬｏｗ  ｔｏ  Ｈｉｇｈ記録にすることが有効であることが分かった。そのような記録が可能な記録層の材料としては、特に、前述した有機色素の中から、記録再生光の波長における吸収の大きい有機色素、つまり、光学定数の消衰係数ｋの大きい有機色素が望ましい。これらの有機色素は、１種類のみを用いても２種類以上の色素を混ぜて使用しても良い。
【００３９】
また、第１記録層１１及び第２記録層２２は、クエンチャーや他の色素、添加剤、高分子（例えば、ニトロセルロース等の熱可塑性樹脂、熱可塑性エラストマー）、金属微粒子等を含んでいても良い。第１記録層１１と第２記録層２２は、上記の有機色素及び任意の添加剤を、公知の有機溶媒（例えば、テトラフルオロプロパノール、ケトンアルコール、アセチルアセトン、メチルセルロブ、トルエン等）で溶解・溶媒和し、それをそれぞれ第１透明基板１０上及び第２ディスク１０２の反射層２１上に塗布等して形成される。
【００４０】
第１記録層１１と第２記録層２２の形成手段としては、スピンコート法を用いるが、スピンコート条件は内周から外周にかけて、回転数を３００ｒｐｍ〜５０００ｒｐｍの間で数条件組み合わせて行えばよく、これらのスピンコート条件、色素溶液の濃度、粘度、溶剤の乾燥速度を調節することにより、第１記録層１１及び第２記録層２２の膜厚を制御することができる。
【００４１】
（半透明反射層）
第１記録層１１上に形成する半透明反射層１２は、光の吸収が小さく光の透過率が３０％以上あり、かつ適度な光の反射率があることが望ましい。例えば、反射率の高い金属膜を薄くすることで適当な透過率と反射率とを併せ持った半透明反射膜を形成することができる。また、そのような半透明反射層１２は薄いので、耐食性を有する材料が望ましい。さらに、透明接着層１０３への有機色素の侵み出しを防ぐために遮蔽性を有することが好ましい。
【００４２】
半透明反射層１２は、例えば、金、銀、アルミニウムあるいはこれらを含む合金を、スパッタ法等の手段により形成することができる。Ａｇを主成分とした合金はコストが安い点、反射率が高い点から特に好ましい。
【００４３】
なお、半透明反射層１２は、膜内の結晶粒が大きいと再生ノイズの原因となるため、結晶粒が小さい材料を用いるのが好ましい。純銀は結晶粒が大きくなる傾向があるため、Ａｇを半透明反射層１２として用いる場合には、Ａｇ合金を用いるのが好ましい。中でもＡｇを主成分とし、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有するＡｇ合金を用いることが好ましい。また、Ａｇ合金が、Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＣａＣｕ、ＡｇＩｎ等が好ましい。
【００４４】
また、Ａｕは結晶粒が小さく、耐食性に優れ好適であるが、Ａｇ合金に比べて高価である。また、半透明反射層１２として、ＳｉＯ２等の金属以外の材料では、低屈折率薄膜と高屈折率薄膜を交互に積み重ねた多層膜を用いることも可能である。
【００４５】
（反射層）
第２基板２０上に形成する反射層２１は、反射率が高く、耐食性に優れることが望ましい。反射率を高くするために、反射層２１の厚さは通常、５０ｎｍ以上が好ましい。より好適には８０ｎｍ以上である。但し、記録感度を上げるためにはある程度薄いことが好ましく、また、反射膜の膜厚が厚すぎると、第２基板２０が反るため、通常は３００ｎｍ以下が好ましく、より好ましくは２００ｎｍ以下が望ましい。
【００４６】
反射層２１の材料としては、再生光の波長で反射率の十分高いもの、例えば、Ａｕ、Ａｌ、Ａｇ、Ｃｕ、Ｔｉ、Ｃｒ、Ｎｉ等の金属を、単独または合金にして用いることが可能である。この中でも、Ａｕ、Ａｌ、Ａｇ及びこれらの合金が、反射層２１の材料として適している。上記金属と合金を形成する成分としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属等の金属及び半金属を挙げることができる。
【００４７】
上記反射層２１の形成材料のうち、Ａｇ合金はコストが安く、反射率が高く、耐食性に優れるために好ましい。Ａｇ合金としてはＡｇを主成分とし、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＩｎ等が好ましい。
【００４８】
反射層２１を形成する方法としては、例えば、スパッタ法、イオンプレーティング法、化学蒸着法、真空蒸着法等が挙げられる。中でも、スパッタ法が生産性の上で好ましい。
【００４９】
（界面層）
第２記録層２２上に形成する界面層２３は、有機色素を含む第２記録層２２と透明接着層１０３との間に設けられ、第２記録層２２と透明接着層１０３との混和を防止することを目的とする。透明接着層１０３は、第２記録層２２にダメージを与えない材料から形成されることが望ましい。透明接着層１０３として液状の紫外線硬化樹脂を用い、その液状の紫外線硬化樹脂と、色素を含む第２記録層２２とを直接接触させると、紫外線硬化樹脂と色素とが相溶する。これを防ぐために両層のあいだに界面層２３を設けることが望ましい。界面層２３の形成材料としては、第２記録層２２と混和せず、さらに透明接着層１０３により、第１ディスク１０１と第２ディスク１０２とを貼り合わせるときに、透明接着層１０３と混和しないような材料であれば、任意の材料が用い得る。また、界面層２３は上記機能以外の機能（例えば、多重干渉によるエンハンス効果等の機能）を兼ねていても良いし、必要に応じてさらに反射層と第２記録層との間に界面層を挟んでも良い。
【００５０】
界面層２３の形成材料は、金属または半導体、金属または半導体の酸化物、窒化物、硫化物等無機物が好ましく、さらには誘電体等透明な無機物がより好ましい。具体的には、酸化珪素（特に、二酸化珪素）や、酸化亜鉛，酸化セリウム，酸化イットリウム等の酸化物、硫化亜鉛，硫化イットリウム等の硫化物、窒化珪素等の窒化物、炭化珪素、酸化物とイオウとの混合物及び後述の合金等が好適である。また、酸化珪素と硫化亜鉛の混合比が３０：７０〜９０：１０程度（重量比）の混合物も好適である。また、イオウ及び二酸化イットリウムの混合物と酸化亜鉛との混合物（Ｙ２Ｏ２Ｓ−ＺｎＯ）も好適である。
【００５１】
界面層２３の厚さは３ｎｍ以上が好ましく、より好ましくは５ｎｍ以上である。界面層２３の厚さが過度に薄いと、上述した第２記録層２２と透明接着層１０３との混和防止が不十分となる。また、界面層２３の厚さは１００ｎｍ以下が好ましく、より好ましくは５０ｎｍ以下である。界面層２３が過度に厚いと光の透過率を低下させるおそれがあり、また、界面層２３を無機物で形成した場合には成膜時間が増大し生産性が低下したり、膜応力が高くなったりする。界面層２３の形成方法としては、例えば、スパッタ法、イオンプレーティング法、化学蒸着法、真空蒸着法等が挙げられるが、スパッタ法が生産性の上で好ましい。
【００５２】
（透明接着層）
透明接着層１０３の形成材料としては、記録再生波長で透明である他に、接着力が高く、硬化接着時の収縮率が小さく、環境保存安定性が高い材料が好ましい。また、透明接着層１０３は、半透明反射層１２にダメージを与えない材料からなることが望ましい。本実施形態において、２つの記録層（第１記録層１１、第２記録層２２）に、それぞれ別々にフォーカスサーボをかけるため、透明接着層１０３の膜厚は正確に制御することが好ましい。フォーカスサーボ機構にもよるが、透明接着層１０３の膜厚は、好ましくは１０μｍ以上が必要であり、対物レンズの開口数が高いほどその厚さは薄くてよい傾向がある。０．６ｍｍの基板を貼り合せる青色レーザの本実施形態の２層光情報記録ディスク１００においては、約２０μｍが好適である。
【００５３】
透明接着層１０３の材料としては、例えば、熱可塑性樹脂、熱硬化性樹脂、電子線硬化性樹脂、紫外線硬化性樹脂（遅延硬化型を含む）、感圧式両面テープ等を挙げることができる。これらの中で、無溶剤タイプの紫外線硬化性樹脂は環境性に優しく、生産性に優れるために特に好ましい。
【００５４】
透明接着層１０３の形成材料に紫外線硬化性樹脂を用いた場合には、紫外線硬化性樹脂を塗布し、紫外光を照射して硬化させることによって透明接着層１０３を形成することができる。塗布方法としては、第１記録層１１または第２記録層２２の場合と同様に、スピンコート法、スクリーン印刷、キャスト法等の塗布法等の方法が用いられるが、この中でもスピンコート法が特に好ましい。紫外線硬化性樹脂は、１０℃〜４０℃において、粘度は２０ｍＰａ・ｓ〜１０００ｍＰａ・ｓであるものを用いると溶媒を用いることなく塗布できるために好ましい。
【００５５】
紫外線硬化性樹脂には様々な種類があるが、透明であれば任意の材料が用い得る。具体的には、紫外線硬化性樹脂としては、ラジカル系紫外線硬化性樹脂とカチオン系紫外線硬化性樹脂があるが、いずれも使用可能である。ラジカル系紫外線硬化性樹脂としては、公知の全ての組成物を用いることができ、紫外線硬化性化合物と光重合開始剤を必須成分として含む組成物が用いられる。紫外線硬化性化合物としては、単官能アクリレート、単官能メタアクリレート、多官能アクリレート、多官能メタアクリレートを重合性モノマー成分として、各々、単独または２種類以上併用して用いることができる。
【００５６】
単官能アクリレート及び単官能メタアクリレートとしては、例えば、置換基として、メチル、エチル、プロピル、ブチル、アミル、２−エチルヘキシル、オクチル、シクロヘキシル、ベンジル、メトキシエチル、ブトキシエチル、フェノキシエチル、テトラヒドロフルフリル、グリシジル、２−ヒドロキシエチル、２−ヒドロキシプロピル、ジメチルアミノエチル、ノニルフェノキシエチルテトラヒドロフルフリル，イソボルニル，ジシクロペンタニル等の基を有するアクリレート、メタアクリレート等が挙げられる。
【００５７】
また、多官能アクリレート及び多官能メタアクリレートとしては、例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、エチレングリコール、ポリエチレングリコール、プロピレングリコール、ジプロピレングリコール、トリプロピレングリコール等のジアクリレート、ジメタアクリレート等が挙げられる。
【００５８】
また、重合性モノマーと同時に併用できるものとしては、重合性オリゴマーとしてポリエステルメタアクリレート、ポリエステルアクリレート、ポリエーテルメタアクリレート、ポリエーテルアクリレート、エポキシメタアクリレート、エポキシアクリレート、ウレタンメタアクリレート、ウレタンアクリレート等が挙げられる。
【００５９】
更に、光重合開始剤としては、用いる重合性オリゴマー及び／または重合性モノマーに代表される紫外線硬化性化合物が硬化できる公知のものがいずれも使用できる。光重合開始剤としては、分子開裂型または水素引き抜き型のものが本発明に好適である。このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が挙げられる。
【００６０】
さらに、これら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等を併用しても良い。さらに、ベンゾフェノン、４−フェニルベンゾフェノン、イソフタルフェノン、４−ベンゾイル−４’−メチル−ジフェニルスルフィド等の水素引き抜き型光重合開始剤も併用できる。
【００６１】
光重合開始剤に対する増感剤として、例えば、トリメチルアミン、メチルジメタノールアミン、トリエタノールアミン、ｐ−ジメチルアミノ安息香酸エチル、ｐ−ジメチルアミノ安息香酸イソアミル、Ｎ，Ｎ−ジメチルベンジルアミン等のアミン類を併用することもできる。
【００６２】
カチオン系紫外線硬化性樹脂としては公知のすべての組成物を用いることができ、カチオン重合型の光開始剤を含むエポキシ樹脂がこれに該当する。カチオン重合型の光開始剤としては、スルホニウム塩、ヨードニウム塩及びジアゾニウム塩等がある。ヨードニウム塩の例としては、ジフェニルヨードニウムヘキサフルオロホスフェート、ジフェニルヨードニウムヘキサフルオロアンチモネート、ジフェニルヨードニウムテトラフルオロボレート、ビス（ドデシルフェニル）ヨードニウムヘキサフルオロアンチモネート、ビス（ドデシルフェニル）ヨードニウムテトラフルオロボレート、ビス（ドデシルフェニル）ヨードニウムテトラキス（ペンタフルオロフェニル）ボレート、４−メチルフェニル−４−（１−メチルエチル）フェニルヨードニウムヘキサフルオロアンチモネート、４−メチルフェニル−４−（１−メチルエチル）フェニルヨードニウムテトラフルオロボレート等が挙げられる。
【００６３】
エポキシ樹脂としては、ビスフェノールＡ−エピクロルヒドリン型、脂環式エポキシ、長鎖脂肪族型、臭素化エポキシ樹脂、グリシジルエステル型、グリシジルエーテル型、複素環式系等が挙げられる。エポキシ樹脂としては、反射層２１にダメージを与えないよう、遊離したフリーの塩素及び塩素イオン含有率が少ないものを用いるのが好ましい。具体的には、塩素量は１重量％以下が好ましく、０．５重量％以下のものがより好ましい。
【００６４】
カチオン型紫外線硬化性樹脂１００重量部当たりのカチオン重合型光開始剤の割合は、通常、０．１重量部〜２０重量部であり、好ましくは０．２重量部〜５重量部である。尚、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００６５】
紫外線硬化性樹脂には、必要に応じてさらにその他の添加剤として、熱重合禁止剤、ヒンダードフェノール、ヒンダードアミン等に代表される酸化防止剤、可塑剤及びエポキシシラン、メルカプトシラン、メタアクリルシラン、アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
【００６６】
また、本実施形態の２層光情報記録ディスク１００では、上述した構成に限らず、第１透明基板１０と第１記録層１１との間に、ＳｉＯ２、ＺｎＳ−ＳｉＯ２等のエンハンス層や耐溶剤層等を設けてもよい。第１記録層１１と半透明反射層１２との間に、ＳｉＯ２、ＺｎＳ−ＳｉＯ２、Ａｌ２Ｏ３等のエンハンス層や耐酸化層等の他の層を設けてもよい。また、透明接着層１０３と半透明反射層１２との間に、公知の無機系または有機系の保護層を形成してもよい。この保護層としては光吸収層、反射層を保護できる層であればよく、例えば、紫外線硬化樹脂、シリコーン系樹脂等によって形成される。
【実施例】
【００６７】
以下に実施例に基づき本実施形態をより具体的に説明する。尚、本実施形態は下記実施例に限定されない。
【００６８】
［２層光情報記録ディスクの製造方法］
実施例の２層光情報記録ディスク１００の第１ディスク１０１（第１情報部）を次のようにして作製した。まず、ポリカーボネート樹脂製の厚さ０．６ｍｍ、直径１２０ｍｍの円板状の第１透明基板１０を射出成形により作製した。この際、図１（ｂ）及び１（ｃ）に示すように、再生専用領域１０５には所定のピットパターン（凹凸パターン）を形成し、記録再生領域１０６には蛇行したグルーブ１５（凹部）を形成した。なお、再生専用領域１０５のピットパターンのトラックピッチは０．６８μｍとし、ピット１４（凹部）の深さは７０ｎｍとした。また、記録再生領域１０６のグルーブ１５のトラックピッチは０．４μｍとし、グルーブ深さは７０ｎｍとした。
【００６９】
次に、第１透明基板１０のピット及びグルーブ形成面上に、下記化学式（１）で表わされるシアニン系色素を０．７重量％の濃度で含み且つ下記化学式（２）で表される添加剤を０．３重量％の濃度で含むテトラフルオロプロパノール溶液（色素溶液）を、スピンコート法により塗布した。なお、上記色素溶液を塗布する際に、色素溶液をフィルタで濾過して不純物を取り除いた。次いで、上記色素溶液を塗布した第１透明基板１０を９０℃にて１時間乾燥し、さらに、室温にて１時間冷却した。こうして、第１の透明基板１０上に第１記録層１１を形成した。この例では、第１記録層１１のピット１４及びグルーブ１５上の膜厚が約７０ｎｍとなるように形成した。次いで、スパッタ法を用いて、第１記録層１１上に、厚さ１２ｎｍのＡｇＣｕＮｄ合金膜からなる半透明反射層１２を形成した。この例では、このようにして、図１中の第１ディスク１０１を作製した。
【００７０】
【化１】
2008226328.tif 000003
【００７１】
【化２】
2008226328.tif 000004
【００７２】
次に、この例の２層光情報記録ディスク１００の第２ディスク１０２（第２情報部）を次のようにして作製した。まず、ポリカーボネート樹脂製の厚さ０．６ｍｍ、直径１２０ｍｍの円板状の第２基板２０を射出成形により作製した。この際、図１（ｂ）及び１（ｃ）に示すように、再生専用領域１０５には所定のピットパターン（凹凸パターン）を形成し、記録再生領域１０６には蛇行したグルーブ２５（凸部）を形成した。この例では、再生専用領域１０５のピット２４（凸部）のトラックピッチは０．６８μｍとし、ピット２４の高さＰＨは８８ｎｍとした。また、記録再生領域１０６のグルーブ２５のトラックピッチは０．４μｍとし、グルーブ高さＧＨは６８ｎｍとした。すなわち、この例では、図２に示すように、第２基板２０の再生専用領域１０５のピット２４の高さＰＨを記録再生領域１０６のグルーブ２５の高さＧＨより大きくし、ピット２４の高さＰＨとグルーブ２５の高さＧＨとの比をＰＨ／ＧＨ＝１．２９とした。
【００７３】
次に、第２基板２０の凸部（ピット２４及びグルーブ２５）の形成面上に、スパッタ法を用いて、厚さ１２０ｎｍのＡｇＣｕＮｄ合金膜からなる反射層２１を形成した。次いで、反射層２１上に、上記化学式（１）で表わされるシアニン系色素を０．７重量％の濃度で含み且つ上記化学式（２）で表される添加剤を０．３重量％の濃度で含むテトラフルオロプロパノール溶液（色素溶液）を、スピンコート法により塗布した。なお、上記色素溶液を塗布する際に、色素溶液をフィルタで濾過して不純物を取り除いた。次いで、上記色素溶液を塗布した第２基板２０を９０℃にて１時間乾燥し、さらに、室温にて１時間冷却した。こうして、反射層２１上に第２記録層２２を形成した。この例では、第２記録層２２のピット２４上の膜厚が１５ｎｍであり、グルーブ２５上の膜厚が７０ｎｍであった。さらに、第２記録層２２上に、スパッタ法を用いて、厚さ１２ｎｍのＺｎＳ−ＳｉＯ２膜からなる界面層２３を形成した。この例では、このようにして、図１中の第２ディスク１０２を作製した。
【００７４】
次に、上述のようにして作製された第１ディスク１０１と第２ディスク１０２の貼り合せ方法について説明する。
【００７５】
まず、第１ディスク１０１の半透明反射層１２上にラジカル重合型ＵＶ樹脂をスピンコート法により塗布し、貼り合せ装置に設置した。次いで、第１ディスク１０１のラジカル重合型ＵＶ樹脂が塗布された面と、第２ディスク１０２の界面層２３とが対向するように第２ディスク１０２を貼り合せ装置に設置した。次いで、貼り合せ装置内を真空にして、重合型ＵＶ樹脂に泡が発生しないようにして両ディスクを貼り合せた。その後、貼り合せたディスクを貼り合せ装置から取り出して、第１透明基板１０側からＵＶ照射を施してラジカル重合型ＵＶ樹脂を硬化することで厚さ２０μｍの透明接着層１０３を形成した。この例では、上述のようにして２層光情報記録ディスク１００を得た。
【００７６】
［信号特性］
上述のようにして得られた２層光情報記録ディスク１００の再生専用領域１０５の信号特性を、波長４０５ｎｍ(λ)のレーザ光源及び開口数（ＮＡ）０．６５の対物レンズを備える記録再生評価機を用いて測定した。その結果、第１ディスク１０１の再生専用領域１０１では、エンボスピット長がλ/ＮＡで規定されるスポット径（約６５０ｎｍ）よりも長いエンボスピット（長さ約２．２μｍ）において、反射率が４．５％となり、変調度は５３％となり良好な信号特性が得られた。
【００７７】
一方、第２ディスク１０２の再生専用領域１０５では、エンボスピット長がλ/ＮＡで規定されるスポット径（約６５０ｎｍ）よりも長いエンボスピット（長さ約２．２μｍ）において、反射率が４．８％となり、変調度は６２％となり、良好な信号特性が得られた。これは、第２ディスク１０２の再生専用領域１０５のピット２４の高さＰＨを記録再生領域１０６のグルーブ２５の高さＧＨより大きくしたことにより、第２基板２０のピット２４上に形成される第２記録層２２の膜厚（色素膜厚）が、他の部分より薄く形成され、ピット２４上の第２記録層２２の部分におけるレーザ光の吸収が低下し、その結果、反射率の増加したものと考えられる。
【００７８】
また、この例では、第２ディスク１０２の再生専用領域１０５のピット２４の高さＰＨを１００ｎｍとし、記録再生領域１０６のグルーブ高さＧＨを７０ｎｍとした２層光情報記録ディスク（ＰＨ／ＧＨ＝１．４３の２層光情報記録ディスク）を上記方法と同様にして作製し、その２層光情報記録ディスクに対しても、同様に信号特性を測定した。その結果、ピット部における反射率が５．６％となり、変調度は６５％となった。この場合、ＰＨ／ＧＨ＝１．２９の場合に比べて、さらに反射率及び変調度とも増大したが、これは、第２ディスク１０２の再生専用領域１０５のピット２４の高さＰＨをさらに高くしたことにより、ピット２４上に形成される第２記録層２２の膜厚が、より薄くなったことによるものである。
【００７９】
次に、第１記録層１１及び第２記録層２２の記録再生領域１０６の各グルーブ１５及び２５に、線速６ｍ/ｓで周波数６０ＭＨｚのＥＦＭ（Ｅｉｇｈｔ  ｔｏ  Ｆｏｕｒｔｅｅｎ  Ｍｏｄｕｌａｔｉｏｎ）信号を記録した。なお、第１記録層１１には１７ｍＷの記録パワーで、第２記録層２２には１８ｍＷの記録パワーでそれぞれ記録することができた。
【００８０】
記録したＥＦＭ信号を再生したところ、記録信号の極性は、第１記録層１１及び第２記録層２２の両方とも、記録部分の反射率が未記録部分より高くなるＬｏｗ  ｔｏ  Ｈｉｇｈ信号となり、それぞれジッター７．３％及びジッター７．６％の良好なアイパターンを観測できた。
【００８１】
［ＰＨ/ＧＨの好適な範囲］
また、この例では、第２ディスク１０２の再生専用領域１０５のピット２４の高さＰＨと記録再生領域１０６のグルーブ２５の高さＧＨとの比ＰＨ／ＧＨの好適な範囲を求めるために、比ＰＨ／ＧＨを種々変化させた２層光情報記録ディスクを作製し、信号特性を測定した。具体的には、比ＰＨ／ＧＨが１．１４〜２．１１の範囲で異なる種々の２層光情報記録ディスクを作製し、第２ディスク１０２の再生専用領域１０５のピット部における反射率を測定した。その結果を下記表１及び図３に示した。図３は、表１に示した比ＰＨ／ＧＨと反射率の関係をグラフ化したものである。なお、下記表１及び図３では、後述する比較例１（比ＰＨ／ＧＨ＝１）の２層光情報記録ディスクの測定結果も合わせて記載した。
【００８２】
【表１】
2008226328.tif 000005
【００８３】
図３では、横軸に比ＰＨ／ＧＨをとり、縦軸に反射率をとった。図３から明らかなように、比ＰＨ／ＧＨが大きくなるとともに、第２ディスク１０２の再生専用領域１０５のピット２４の反射率も増加する。これは、比ＰＨ／ＧＨの増大とともに、ピット２４上の第２記録層の膜厚が薄くなり、光の吸収が減少したためであると考えられる。そして、比ＰＨ／ＧＨが約１．６５付近で反射率がピークとなり、それより比ＰＨ／ＧＨが大きくなると、徐々に反射率が減少することが分かる。この反射率が減少する原因は、ピット２４の高さ（深さ）が光学的な位相深さの良好な条件からずれだし、その影響が色素が薄くなる効果より大きくなったためと考えられる。
【００８４】
図３の結果から、ＰＨ／ＧＨの範囲を、約１．２〜２．０に設定することにより、第２ディスク１０２の再生専用領域１０５のピット２４における反射率が４．２％以上となり、良好な信号特性が得られることが分かる。なお、反射率の下限を４．２％とした理由は、記録再生装置の光ビームをグルーブやピットに安定して追従させるために必要な光量を確保するためには、反射率が最低４．２％は必要であるからである。また、より安定した反射率、例えば、反射率５％以上を得るためには、ＰＨ／ＧＨの範囲を、約１．３２〜１．９４の範囲に設定することが好ましいことが分かった。
【００８５】
［比較例１］
比較例１では、図４に示すように、第２基板の再生専用領域に形成されたピットの高さＰＨと、第２基板の記録再生領域に形成されたグルーブの高さＧＨとを同じ（ＰＨ／ＧＨ＝１）にした。具体的には、第２基板の再生専用領域のピットの高さＰＨ及び記録再生領域のグルーブの高さＧＨをともに、６９ｎｍとした。それ以外は、実施例と同様の構造の２層光情報記録ディスクを作製した。
【００８６】
この例の光情報記録媒体に対しても、実施例と同様にして信号特性を測定した。その結果、記録再生領域の第１記録層及び第２記録層からは実施例と同様の結果が得られた。一方、再生専用領域の第１記録層からは、反射率４．５％、変調度５３％の良好な信号特性が得られたが、再生専用領域の第２記録層からは、反射率が３．３％、変調度が２１％となり、良好な信号特性が得られなかった（表１参照）。
【００８７】
［比較例２］
比較例２では、逆積層法で作製された２層光情報記録ディスクであり、第１記録層に対してはイングルーブ方式で情報記録を行い、第２記録層に対してはオングルーブ方式で情報記録を行う２層光情報記録ディスクを作製した。この例の２層光情報記録ディスクをの概略構成を図５に示した。図５（ｂ）及び図５（ｃ）に示すように、この例では、第２記録層に対してはオングルーブ方式を採用するので、第２基板の第２記録層側の表面の再生専用領域及び記録再生領域には、光ビーム入射側から見て凹形状となるピット（エンボスピット）及びグルーブをそれぞれ形成した。なお、第２基板のピットの深さとグルーブの深さは同じとした。具体的には、第２基板の再生専用領域のピットの高さＰＨ及び記録再生領域のグルーブの高さＧＨをともに、７０ｎｍとした。第２基板の構造を変えたこと以外は、実施例と同様の構造とし、実施例と同様にして作製した。
【００８８】
この例の２層光情報記録ディスクに対しても、実施例と同様にして信号特性を測定した。その結果、再生専用領域においては、変調度がそれぞれ第１記録層で５３％、第２記録層で６１％となり、反射率はそれぞれ、第１記録層で４．５％、第２記録層で４．７％となり、良好な信号特性が得られた。なお、この例の２層光情報記録ディスクでは、第２記録層に対してオングルーブ方式を適用するため、グルーブ部における色素膜厚を記録に必要な程度の膜厚にすれば良く、ランド部の色素膜厚は薄くできる。そのため、第２基板の再生専用領域からの検出信号としては、Ｈｉｇｈ  ｔｏ  Ｌｏｗ信号となり、その反射率は良好な特性となる。
【００８９】
一方、記録再生領域では、第１記録層及び第２記録層ともに１７ｍＷの記録パワーで情報記録を行うことができた。また、記録情報を再生したところ、記録信号の極性は第１及び第２記録層とも記録部分の反射率が未記録部分より高くなるＬｏｗ  ｔｏ  Ｈｉｇｈ信号であった。また、ジッターは、第１記録層が７．３％、第２記録層が９．６％であり、第２記録層から良好なジッターを得ることができなかった。すなわち、この例の２層光情報記録ディスクでは、再生専用領域及び記録再生領域の信号特性をともに良好にする（両立する）ことができないことが分かった。また、この例の２層光情報記録ディスクでは、光ビーム入射側から見た記録再生領域のグルーブの構造が第１記録層では凸状となり、第２記録層では凹状となり、逆の構造となるので、第２記録層ではトラッキングサーボの極性を従来に対して反転させる必要があるという課題も生じる。
【００９０】
以上、説明した実施例並びに比較例１及び２から、本実施形態が適用される２層光情報記録ディスク１００では、再生専用領域と記録再生領域の両方で良好な信号特性が得られることが分かる。また、本実施形態が適用される２層光情報記録ディスク１００は逆積層法で作製することができるので、再生専用領域と記録再生領域の両方で良好な信号特性を有する２層光情報記録ディスクを安価に製造することができる。
【産業上の利用可能性】
【００９１】
本発明の２層光情報記録媒体では、優れた信号特性を有する２層光情報記録媒体を安価に製造することができるので、例えば、ＨＤ  ＤＶＤ−Ｒのような高密度記録が可能な記録媒体として好適である。
【図面の簡単な説明】
【００９２】
【図１】図１（ａ）〜（ｃ）は、本実施形態の２層光情報記録媒体の概略構成図であり、図１（ａ）は、概略断面図であり、図１（ｂ）は再生専用領域の拡大断面図であり、そして、図１（ｃ）は記録再生領域の拡大断面図である。
【図２】図２は、第２ディスクの拡大断面図である。
【図３】図３は、実施例で測定した第２基板のピットの高さＰＨとグルーブの高さＧＨとの比ＰＨ／ＧＨの変化に対する第２基板の再生専用領域からの反射率の変化を示した図である。
【図４】図４（ａ）〜（ｃ）は、比較例１の２層光情報記録媒体の概略構成図であり、図４（ａ）は、概略断面図であり、図４（ｂ）は再生専用領域の拡大断面図であり、そして、図４（ｃ）は記録再生領域の拡大断面図である。
【図５】図５（ａ）〜（ｃ）は、比較例２の２層光情報記録媒体の概略構成図であり、図５（ａ）は、概略断面図であり、図５（ｂ）は再生専用領域の拡大断面図であり、そして、図５（ｃ）は記録再生領域の拡大断面図である。
【図６】図６（ａ）及び（ｂ）は、光情報記録媒体における記録方式を説明するための図であり、図６（ａ）はイングルーブ方式の説明図であり、図６（ｂ）はオングルーブ方式の説明図である。
【符号の説明】
【００９３】
１０  第１透明基板
１１  第１記録層
１２  半透明反射層
１４，２４  ピット（エンボスピット）
１５，２５  グルーブ（エンボス溝）
２０  第２基板
２１  反射層
２２  第２記録層
２３  界面層
１００  ２層光情報記録ディスク
１０１  第１ディスク
１０２  第２ディスク
１０３  透明接着層
１０４  光ビーム
１０５  再生専用領域
１０６  記録再生領域
【図１】
2008226328.tif 000006
【図２】
2008226328.tif 000007
【図３】
2008226328.tif 000008
【図４】
2008226328.tif 000009
【図５】
2008226328.tif 000010
【図６】
2008226328.tif 000011